(57)【要約】      （修正有）【課題】難燃性および遮熱性に優れる三層構造織編物および繊維製品を提供する。【解決手段】表裏の地組織部１、３と、表裏の地組織部を連結する連結部２とで構成される三層構造織編物であって、全芳香族ポリアミド繊維を含み、好ましくは、連結部２に、見掛けヤング率５０００ｋｇ／ｍｍ２以上の長繊維が配されてなり、前記長繊維がパラ型全芳香族ポリアミド繊維であり、表裏の地組織部にメタ型全芳香族ポリアミド繊維が配されてなる三層構造織編物。全芳香族ポリアミド繊維が織編物重量対比で４０重量％以上含有する三層構造織編物。【選択図】図１
2018096007.tif 000002
【特許請求の範囲】
【請求項１】
表裏の地組織部と、表裏の地組織部を連結する連結部とで構成される三層構造織編物であって、全芳香族ポリアミド繊維を含むことを特徴とする三層構造織編物。
【請求項２】
前記連結部に、見掛けヤング率５０００ｋｇ／ｍｍ２以上の長繊維が配されてなる、請求項１に記載の三層構造織編物。
【請求項３】
前記長繊維がパラ型全芳香族ポリアミド繊維である、請求項２に記載の三層構造織編物。
【請求項４】
表裏の地組織部にメタ型全芳香族ポリアミド繊維が配され、かつ連結部にパラ型全芳香族ポリアミド繊維が配されてなる、請求項１〜３のいずれかに記載の三層構造織編物。
【請求項５】
三層構造織編物に全芳香族ポリアミド繊維が織編物重量対比４０重量％以上含まれる、請求項１〜４のいずれかに記載の三層構造織編物。
【請求項６】
織編物がさらに、全芳香族ポリエステル繊維、ポリベンズオキサゾール（ＰＢＯ）繊維、ポリベンズイミダゾール（ＰＢＩ）繊維、ポリベンズチアゾール（ＰＢＴＺ）繊維、ポリイミド（ＰＩ）繊維、ポリスルホンアミド（ＰＳＡ）繊維、ポリエーテルエーテルケトン（ＰＥＥＫ）繊維、ポリエーテルイミド（ＰＥＩ）繊維、ポリアリレート（ＰＡｒ）繊維、メラミン繊維、フェノール繊維、フッ素系繊維、およびポリフェニレンスルフィド（ＰＰＳ）繊維からなる群より選択されるいずれか１種以上を含む、請求項１〜５のいずれかに記載の三層構造織編物。
【請求項７】
織編物がさらに、セルロース繊維、ポリオレフィン繊維、アクリル繊維、レーヨン繊維、コットン繊維、獣毛繊維、ポリウレタン繊維、ポリ塩化ビニル繊維、ポリ塩化ビニリデン繊維、アセテート繊維およびポリカーボネート繊維からなる群より選択されるいずれか１種以上を含む、請求項１〜６のいずれかに記載の三層構造織編物。
【請求項８】
織編物の厚さが３〜１０ｍｍの範囲内である、請求項１〜７のいずれかに記載の三層構造織編物。
【請求項９】
織編物の厚み保持率が４０％以上である、請求項１〜８のいずれかに記載の三層構造織編物。
【請求項１０】
ＪＩＳ  Ｌ１０９１−１９９２  Ａ−４法により測定した残炎時間が２秒以下である、請求項１〜９のいずれかに記載の三層構造織編物。
【請求項１１】
請求項１〜１０のいずれかに記載された三層構造織編物を用いてなり、防護服、消防防火服、消防活動服、救助服、ワークウェア、警察制服、自衛隊衣服、および軍服からなる群より選択されるいずれかの繊維製品。
【発明の詳細な説明】
【技術分野】
【０００１】
本発明は、難燃性および遮熱性に優れる三層構造織編物および繊維製品に関する。
【背景技術】
【０００２】
従来、十分なデッドエアを形成する遮熱層を有する耐熱性防護服が提案されている（例えば特許文献１、特許文献２、特許文献３、特許文献４）。
しかしながら、熱収縮率が異なる２種以上の全芳香族ポリアミド繊維を用いたものでは、厚み保持率が低く、遮熱性が低下しやすいという問題があった。また、生地の幅方向の収縮により厚みを発現しているため、十分な厚みが得られず、遮熱性が十分ではないという問題があった。
【先行技術文献】
【特許文献】
【０００３】
【特許文献１】特開２００２−３３９１２２号公報
【特許文献２】特開２００５−２１３７０９号公報
【特許文献３】特開２００９−２８０９４２号公報
【特許文献４】特開２０１１−１０６０７０号公報
【発明の概要】
【発明が解決しようとする課題】
【０００４】
本発明は上記の背景に鑑みなされたものであり、その目的は、難燃性および遮熱性に優れる三層構造織編物および繊維製品を提供することにある。
【課題を解決するための手段】
【０００５】
本発明者は上記の課題を達成するため鋭意検討した結果、表裏の地組織部と、表裏の地組織部を連結する連結部とで構成される三層構造織編物において、全芳香族ポリアミド繊維を巧みに配することにより難燃性および遮熱性に優れる三層構造織編物が得られることを見出し、さらに鋭意検討を重ねることにより本発明を完成するに至った。
【０００６】
かくして、本発明によれば「表裏の地組織部と、表裏の地組織部を連結する連結部とで構成される三層構造織編物であって、全芳香族ポリアミド繊維を含むことを特徴とする三層構造織編物。」が提供される。
【０００７】
その際、前記連結部に、見掛けヤング率５０００ｋｇ／ｍｍ２以上の長繊維が配されてなることが好ましい。その際、かかる長繊維がパラ型全芳香族ポリアミド繊維であることが好ましい。また、表裏の地組織部にメタ型全芳香族ポリアミド繊維が配され、かつ連結部にパラ型全芳香族ポリアミド繊維が配されてなることが好ましい。また、三層構造織編物に全芳香族ポリアミド繊維が織編物重量対比４０重量％以上含まれることが好ましい。また、織編物がさらに、全芳香族ポリエステル繊維、ポリベンズオキサゾール（ＰＢＯ）繊維、ポリベンズイミダゾール（ＰＢＩ）繊維、ポリベンズチアゾール（ＰＢＴＺ）繊維、ポリイミド（ＰＩ）繊維、ポリスルホンアミド（ＰＳＡ）繊維、ポリエーテルエーテルケトン（ＰＥＥＫ）繊維、ポリエーテルイミド（ＰＥＩ）繊維、ポリアリレート（ＰＡｒ）繊維、メラミン繊維、フェノール繊維、フッ素系繊維、およびポリフェニレンスルフィド（ＰＰＳ）繊維からなる群より選択されるいずれか１種以上を含むことが好ましい。また、織編物がさらに、セルロース繊維、ポリオレフィン繊維、アクリル繊維、レーヨン繊維、コットン繊維、獣毛繊維、ポリウレタン繊維、ポリ塩化ビニル繊維、ポリ塩化ビニリデン繊維、アセテート繊維およびポリカーボネート繊維からなる群より選択されるいずれか１種以上を含むことが好ましい。また、織編物の厚さが３〜１０ｍｍの範囲内であることが好ましい。また、織編物の厚み保持率が４０％以上であることが好ましい。また、ＪＩＳ  Ｌ１０９１−１９９２  Ａ−４法により測定した残炎時間が２秒以下であることが好ましい。
【０００８】
また、本発明によれば、前記の三層構造織編物を用いてなり、防護服、消防防火服、消防活動服、救助服、ワークウェア、警察制服、自衛隊衣服、および軍服からなる群より選択されるいずれかの繊維製品が提供される。
【発明の効果】
【０００９】
本発明によれば、難燃性および遮熱性に優れる三層構造織編物および繊維製品が得られる。
【図面の簡単な説明】
【００１０】
【図１】本発明の三層構造織編物を模式的に示す図である。
【発明を実施するための形態】
【００１１】
以下、本発明の実施の形態について詳細に説明する。まず、本発明において、全芳香族ポリアミド繊維にはメタ型全芳香族ポリアミド繊維およびパラ型全芳香族ポリアミド繊維が含まれる。
ここで、パラ型全芳香族ポリアミド繊維としては、高い繊維強度を有するポリパラフェニレンテレフタルアミド、あるいは、これに第３成分を共重合した繊維などが好ましい。ポリパラフェニレンテレフタルアミド共重合体の一例としては、コポリパラフェニレン・３、４’オキシジフェニレンテレフタルアミドを挙げることができる。市販品では、帝人株式会社製「トワロン」（商標名）、東レ・デュポン株式会社製「ケブラー」（商標名）、帝人株式会社製「テクノーラ」（商標名）などが例示される。
【００１２】
また、メタ型全芳香族ポリアミド繊維とは、その繰返し単位の８５モル％以上がｍ−フェニレンイソフタルアミドであるポリマーからなる繊維である。かかるメタ型全芳香族ポリアミドは、１５モル％未満の範囲内で第３成分を含んだ共重合体であってもさしつかえない。
このようなメタ型全芳香族ポリアミドは、従来から公知の界面重合法により製造することができ、そのポリマーの重合度としては、０．５ｇ／１００ｍｌの濃度のＮ−メチル−２−ピロリドン溶液で測定した固有粘度（Ｉ．Ｖ．）が１．３〜１．９ｄｌ／ｇの範囲のものが好ましく用いられる。
【００１３】
上記メタ型全芳香族ポリアミドにはアルキルベンゼンスルホン酸オニウム塩が含有されていてもよい。アルキルベンゼンスルホン酸オニウム塩としては、ヘキシルベンゼンスルホン酸テトラブチルフォスフォニウム塩、ヘキシルベンゼンスルホン酸トリブチルベンジルフォスフォニウム塩、ドデシルベンゼンスルホン酸テトラフェニルフォスフォニウム塩、ドデシルベンゼンスルホン酸トリブチルテトラデシルフォスフォニウム塩、ドデシルベンゼンスルホン酸テトラブチルフォスフォニウム塩、ドデシルベンゼンスルホン酸トリブチルベンジルアンモニウム塩等の化合物が好ましく例示される。なかでもドデシルベンゼンスルホン酸テトラブチルフォスフォニウム塩、又はドデシルベンゼンスルホン酸トリブチルベンジルアンモニウム塩は、入手しやすく、熱的安定性も良好なうえ、Ｎ−メチル−２−ピロリドンに対する溶解度も高いため特に好ましく例示される。
【００１４】
上記アルキルベンゼンスルホン酸オニウム塩の含有割合は、十分な染色性の改良効果を得るために、ポリ−ｍ−フェニレンイソフタルアミドに対して２．５モル％以上、好ましくは３．０〜７．０モル％の範囲にあるものが好ましい。
また、ポリ−ｍ−フェニレンイソフタルアミドとアルキルベンゼンスルホン酸オニウム塩を混合する方法としては、溶媒中にポリ−ｍ−フェニレンイソフタルアミドを混合、溶解し、それにアルキルベンゼンスルホン酸オニウム塩を溶媒に溶解する方法などが用いられそのいずれを用いてもよい。このようにして得られたドープは、従来から公知の方法により繊維に形成される。
【００１５】
メタ型全芳香族ポリアミド繊維に用いるポリマーは、染着性や耐変褪色性を向上させる等目的で、下記の式（１）で示される反復構造単位を含む芳香族ポリアミド骨格中に、反復構造の主たる構成単位とは異なる芳香族ジアミン成分、または芳香族ジカルボン酸ハライド成分を、第３成分として芳香族ポリアミドの反復構造単位の全量に対し１〜１０ｍｏｌ％となるように共重合させることも可能である。
−（ＮＨ−Ａｒ１−ＮＨ−ＣＯ−Ａｒ１−ＣＯ）−  ・・・式（１）
ここで、Ａｒ１はメタ配位または平行軸方向以外に結合基を有する２価の芳香族基である。
【００１６】
また、第３成分として共重合させることも可能であり、式（２）、（３）に示した芳香族ジアミンの具体例としては、例えば、ｐ−フェニレンジアミン、クロロフェニレンジアミン、メチルフェニレンジアミン、アセチルフェニレンジアミン、アミノアニシジン、ベンジジン、ビス（アミノフェニル）エーテル、ビス（アミノフェニル）スルホン、ジアミノベンズアニリド、ジアミノアゾベンゼン等が挙げられる。式（４）、（５）に示すような芳香族ジカルボン酸ジクロライドの具体例としては、例えば、テレフタル酸クロライド、１，４−ナフタレンジカルボン酸クロライド、２，６−ナフタレンジカルボン酸クロライド、４，４’−ビフェニルジカルボン酸クロライド、５−クロルイソフタル酸クロライド、５−メトキシイソフタル酸クロライド、ビス（クロロカルボニルフェニル）エーテルなどが挙げられる。
Ｈ２Ｎ−Ａｒ２−ＮＨ２  ・・・式（２）
Ｈ２Ｎ−Ａｒ２−Ｙ−Ａｒ２−ＮＨ２  ・・・式（３）
ＸＯＣ−Ａｒ３−ＣＯＸ  ・・・式（４）
ＸＯＣ−Ａｒ３−Ｙ−Ａｒ３−ＣＯＸ  ・・・式（５）
【００１７】
ここで、Ａｒ２はＡｒ１とは異なる２価の芳香族基、Ａｒ３はＡｒ１とは異なる２価の芳香族基、Ｙは酸素原子、硫黄原子、アルキレン基からなる群から選ばれる少なくとも１種の原子又は官能基であり、Ｘはハロゲン原子を表す。
また、メタ型全芳香族ポリアミド繊維の結晶化度は、染料の吸尽性がよく、より少ない染料でまたは染色条件が弱くても狙いの色に調整し易いという点で、５〜３５％であることが好ましい。さらには、染料の表面偏在が起こり難く耐変褪色性も高い点および実用上必要な寸法安定性も確保できる点で１５〜２５％であることがより好ましい。
【００１８】
また、メタ型全芳香族ポリアミド繊維が難燃剤を含んでいてもよい。用いる難燃剤としては特開平１０−２５１９８１号公報に記載されたものや、無機系の金属および担体、金属含有担体の表面を被覆したものなどが例示されるが、優れた難燃性を得る上でリン系難燃剤が好ましい。含有量としては繊維重量対比１〜１５重量％が好ましい。
また、メタ型全芳香族ポリアミド繊維が、有機染料または有機顔料または無機顔料を含んでいてもよい。
また、メタ型全芳香族ポリアミド繊維の残存溶媒量は、メタ型全芳香族ポリアミド繊維の優れた難燃性能を損なわない点で、０．１重量％以下（好ましくは０．００１〜０．１重量％）であることが好ましい。
【００１９】
前記メタ型全芳香族ポリアミド繊維は以下の方法により製造することができ、特に後述する方法により、結晶化度や残存溶媒量を上記範囲とすることができる。
メタ型全芳香族ポリアミドポリマーの重合方法としては、特に限定する必要はなく、例えば特公昭３５−１４３９９号公報、米国特許第３３６０５９５号公報、特公昭４７−１０８６３号公報などに記載された溶液重合法、界面重合法を用いてもよい。
【００２０】
紡糸溶液としては、とくに限定する必要はないが、上記溶液重合や界面重合などで得られた、芳香族コポリアミドポリマーを含むアミド系溶媒溶液を用いても良いし、上記重合溶液から該ポリマーを単離し、これをアミド系溶媒に溶解したものを用いても良い。
ここで用いられるアミド系溶媒としては、Ｎ，Ｎ−ジメチルホルムアミド、Ｎ，Ｎ−ジメチルアセトアミド、Ｎ−メチル−２−ピロリドン、ジメチルスルホキシドなどを例示することができるが、とくにＮ，Ｎ−ジメチルアセトアミドが好ましい。
【００２１】
上記の通り得られた共重合芳香族ポリアミドポリマー溶液は、さらにアルカリ金属塩又はアルカリ土類金属塩を含むことにより安定化され、より高濃度、低温での使用が可能となり好ましい。好ましくはアルカリ金属塩及びアルカリ土類金属塩がポリマー溶液の全重量に対して１重量％以下、より好ましくは０．１重量％以下である。その際、前記のような難燃剤を含ませてもよい。
紡糸・凝固工程においては、上記で得られた紡糸液（メタ型全芳香族ポリアミド重合体溶液）を凝固液中に紡出して凝固させる。
【００２２】
紡糸装置としては特に限定されるものではなく、従来公知の湿式紡糸装置を使用することができる。また、安定して湿式紡糸できるものであれば、紡糸口金の紡糸孔数、配列状態、孔形状等は特に制限する必要はなく、例えば、孔数が１０００〜３００００個、紡糸孔径が０．０５〜０．２ｍｍのスフ用の多ホール紡糸口金等を用いてもよい。
また、紡糸口金から紡出する際の紡糸液（メタ型全芳香族ポリアミド重合体溶液）の温度は、２０〜９０℃の範囲が適当である。
【００２３】
繊維を得るために用いる凝固浴としては、実質的に無機塩を含まない、アミド系溶媒、好ましくはＮＭＰの濃度が４５〜６０質量％の水溶液を、浴液の温度１０〜５０℃の範囲で用いる。アミド系溶媒（好ましくはＮＭＰ）の濃度が４５質量％未満ではスキンが厚い構造となってしまい、洗浄工程における洗浄効率が低下し、繊維の残存溶媒量を低減させることが困難となる。一方、アミド系溶媒（好ましくはＮＭＰ）の濃度が６０質量％を超える場合には、繊維内部に至るまで均一な凝固を行うことができず、このためやはり、繊維の残存溶媒量を低減させることが困難となる。なお、凝固浴中への繊維の浸漬時間は、０．１〜３０秒の範囲が適当である。
【００２４】
引続き、アミド系溶媒、好ましくはＮＭＰの濃度が４５〜６０質量％の水溶液であり、浴液の温度を１０〜５０℃の範囲とした可塑延伸浴中にて、３〜４倍の延伸倍率で延伸を行う。延伸後、１０〜３０℃のＮＭＰの濃度が２０〜４０質量％の水溶液、続いて５０〜７０℃の温水浴を通して十分に洗浄を行う。
洗浄後の繊維は、温度２７０〜２９０℃にて乾熱処理を施し、上記の結晶化度および残存溶媒量の範囲を満たすメタ型全芳香族アラミド繊維を得ることができる。
前記メタ型全芳香族アラミド繊維において、繊維は、長繊維（マルチフィラメント）でもよいし短繊維でもよい。特に、他の繊維と混紡する上で繊維長２５〜２００ｍｍの短繊維が好ましい。また、単繊維繊度としては１〜５ｄｔｅｘの範囲が好ましい。
【００２５】
本発明の三層構造織編物は、表裏の地組織部と、表裏の地組織部を連結する連結部とで構成される三層構造織編物であり、全芳香族ポリアミド繊維を含む。
ここで、優れた難燃性を得る上で、三層構造織編物に全芳香族ポリアミド繊維が三層構造織編物重量対比４０重量％以上（より好ましくは７０〜１００重量％）含まれることが好ましい。
【００２６】
全芳香族ポリアミド繊維以外の繊維としては、全芳香族ポリエステル繊維、ポリベンズオキサゾール（ＰＢＯ）繊維、ポリベンズイミダゾール（ＰＢＩ）繊維、ポリベンズチアゾール（ＰＢＴＺ）繊維、ポリイミド（ＰＩ）繊維、ポリスルホンアミド（ＰＳＡ）繊維、ポリエーテルエーテルケトン（ＰＥＥＫ）繊維、ポリエーテルイミド（ＰＥＩ）繊維、ポリアリレート（ＰＡｒ）繊維、メラミン繊維、フェノール繊維、フッ素系繊維、およびポリフェニレンスルフィド（ＰＰＳ）繊維などの難燃繊維が好ましい。かかる難燃性繊維において、限界酸素指数ＬＯＩ値が２０以上であることが好ましい。
【００２７】
また、セルロース繊維、ポリオレフィン繊維、アクリル繊維、レーヨン繊維、コットン繊維、獣毛繊維、ポリウレタン繊維、ポリ塩化ビニル繊維、ポリ塩化ビニリデン繊維、アセテート繊維およびポリカーボネート繊維からなる群より選択されるいずれか１種以上がさらに含まれていてもよい。
【００２８】
本発明の三層構造織編物において、前記連結部に、見掛けヤング率５０００ｋｇ／ｍｍ２以上（より好ましくは５０００〜１５０００ｋｇ／ｍｍ２）の長繊維が配されていると、三層構造織編物の厚み保持率が大きくなり（すなわち、つぶれにくい。）、好ましい。
その際、該長繊維としては、パラ型全芳香族ポリアミド繊維からなる長繊維が好ましい。特に、厚み保持率を大きくすることにより遮熱性を向上させ、同時に難燃性を向上させる上で、表裏の地組織部にメタ型全芳香族ポリアミド繊維が配され、かつ連結部にパラ型全芳香族ポリアミド繊維が配されていることが好ましい。
【００２９】
本発明の三層構造織編物は、地組織部用糸条と連結部用糸条を用いて、公知の方法により製造することができる。その際、編織組織に制限はなく、編物、織物いずれでもよい。編物であれば、経編、丸編、横編などが例示される。特に機械上で厚みを任意に設定できるダブルラッシェルが好ましい。例えば、ダンボールニットと称される、特開２００２−２３５２６４号公報の図２に記載された表面層と裏面層とを結接糸（連結部用糸条）でタックしてなる三層構造編物や特開２００４−１８３１２８号公報の図１に記載されたようなダンボール状立体織物などが好ましい。
【００３０】
かかる三層構造織編物には、精錬、リラックス、染色処理、セットなどの熱処理を施すことが好ましく、吸水加工、撥水加工、起毛加工、難燃加工、紫外線遮蔽あるいは抗菌剤、消臭剤、防虫剤、蓄光剤、再帰反射剤、マイナスイオン発生剤等の機能を付与する各種加工を付加適用してもよい。
かくして得られた三層構造織編物において、織編物の厚さが３〜１０ｍｍの範囲内であることが好ましい。かかる厚さが３ｍｍよりも小さいと、遮熱性が低下するおそれがある。逆に、該厚さが１０ｍｍよりも大きいと、三層構造織編物を用いて衣料などを得た場合、着用快適性が損なわれるおそれがある。
【００３１】
また、目付けとしては、軽量性と遮熱性とを両立させる上で５０〜５００ｇ／ｍ２（より好ましくは１００〜３００ｇ／ｍ２）の範囲内であることが好ましい。
また、厚み保持率が４０％以上（より好ましくは４０〜９９％）であることが好ましい。該厚み保持率が４０％では、織編物がつぶれやすく（十分なデッドエアを形成できず）遮熱性が低下するおそれがある。
【００３２】
本発明の三層構造織編物は前記の構成を有するので難燃性および遮熱性に優れる。その際、その際、ＪＩＳ  Ｌ１０９１−１９９２  Ａ−４法に規定される燃焼性測定において残炎時間が２．０秒以下であることが好ましい。また、炭化長が１００ｍｍ以下（より好ましくは１０〜８０ｍｍ）であることが好ましい。
【００３３】
次に、本発明の繊維製品は前記の三層構造織編物を用いてなり、防護服、消防防火服、消防活動服、救助服、ワークウェア、警察制服、自衛隊衣服、および軍服からなる群より選択されるいずれかの繊維製品である。
かかる繊維製品は前記の三層構造織編物を用いているので、難燃性および遮熱性に優れる。
【実施例】
【００３４】
以下、実施例をあげて本発明を詳細に説明するが、本発明はこれらによって何ら限定されるものではない。なお、実施例中の各物性は下記の方法により測定したものである。
（１）厚さ
ＪＩＳ  Ｌ  １０１８に準拠し、普通編物用の条件である０．７ｋＰａの荷重をかけ測定を行なった。
（２）厚み保持率
ＪＩＳ  Ｌ  １０１８に準拠し、普通編物用の荷重条件０．７ｋＰａ及び織物用の荷重条件２３．５ｋＰａにて測定を行ない、下記式にて厚み保持率を算出した。
厚み保持率（％）＝織物用条件による厚さ／普通編物用条件による厚さ×１００
（３）布帛の難燃性（垂直燃焼試験）
ＪＩＳ  Ｌ１０９１−１９９２  Ａ−４法により残炎時間、炭化長を測定した。
（４）見掛けヤング率
ＪＩＳ  Ｌ１０１３−２１１０  ８．１０で測定し、下記式により算出した。
見かけヤング率（ｋｇ／ｍｍ２）＝繊維密度×初期引張抵抗度×１０００
（５）限界酸素指数ＬＯＩ値
ＪＩＳ  Ｌ１０９１−１９９９  Ｅ法で限界酸素指数ＬＯＩ値を測定した。
【００３５】
［実施例１］
６枚筬を装備し、釜間５ｍｍの２２ゲージのダブルラッシェル機を使用して表面層および裏面層を構成する筬（Ｌ１、Ｌ２、Ｌ５、Ｌ６）に単繊維繊度１．９ｄｔｅｘ、カット長（繊維長）５１ｍｍ、ＬＯＩ値が３３であるポリメタフェニレンイソフタルアミド繊維（帝人株式会社製「コーネックス」（商標名））からなる短繊維からなる撚数２０．８７Ｔ／２．５４ｃｍ（撚係数＝３．３）、英式綿番手で６０番単糸を配置し、表裏層を連結する連結糸を構成するＬ４筬に見かけヤング率７５００ｋｇ／ｍｍ２を示すＬＯＩ値が２５であるコパラフェニレン・３、４’オキシジフェニレンテレフタルアミド繊維（帝人株式会社製「テクノーラ」（商標名））からなる２１０ｄｔｅｘ／６５フィラメントの長繊維を配置し、編機上の密度を２６コース／２．５４ｃｍにて製編し、全芳香族ポリアミド繊維の混率が１００％の生機を得た。該生機を常法の加工条件で毛焼、精錬を実施した後、１９０℃でヒートセットを実施し、厚さ４．６ｍｍ、厚み保持率４８％、目付けが２３８ｇ／ｍ２の、図１に示すような立体編物（三層構造織編物）を得た。得られた立体編物は、ＪＩＳ  Ｌ１０９１  Ａ−４法に規定する残炎時間が０．０秒であり、良好な厚み有し、耐熱性にも大変優れるものであった。
【００３６】
［実施例２］
実施例１において、Ｌ４筬を見かけヤング率１３００ｋｇ／ｍｍ２を示すポリエステルモノフィラメント２２０ｄｔｅｘに置き換えた以外は同様に製編、加工を実施した。得られた立体編物（三層構造織編物）は、全芳香族ポリアミド繊維の混率が６５．６％、厚さが４．４ｍｍ、厚み圧縮率５１％、重量が２５２ｇ／ｍ２、ＪＩＳ  Ｌ１０９１  Ａ−４法に規定する残炎時間は全焼となり、良好な厚みは有するが、耐熱性に劣るものであった。
【００３７】
［実施例３］
実施例１において、Ｌ４筬に見かけヤング率７００ｋｇ／ｍｍ２、単繊維繊度２．２ｄｔｅｘ、カット長（繊維長）５１ｍｍ、ＬＯＩ値が３３であるポリメタフェニレンイソフタルアミド繊維（帝人株式会社製「コーネックス」（商標名））からなる短繊維からなる撚数１５．３４Ｔ／２．５４ｃｍ、を英式綿番手で２０番単糸に置き換えた以外は同様に製編、加工を実施した。得られた立体編物（三層構造織編物）は、全芳香族ポリアミド繊維の混率が１００％、厚さが２．４ｍｍ、厚み保持率４９％、重量が２４４ｇ／ｍ２、ＪＩＳ  Ｌ１０９１  Ａ−４法に規定する残炎時間は０．０秒となり、耐熱性は優れるものであったが、厚みが不足するものであった。
【００３８】
［比較例１］
単繊維繊度２．２ｄｔｅｘ、カット長（繊維長）５１ｍｍ、ＬＯＩ値が３３であるポリメタフェニレンイソフタルアミド繊維（帝人株式会社製「コーネックス」（商標名））からなる短繊維からなる撚数１５．３４Ｔ／２．５４ｃｍ、を英式綿番手で４０番単糸をワッフル組織として製織、加工を実施した。得られた織物は全芳香族ポリアミド繊維の混率が１００％、厚さが１．４ｍｍ、厚み保持率３４％、目付けが１５０ｇ／ｍ２、ＪＩＳ  Ｌ１０９１  Ａ−４法に規定する残炎時間は０．２秒となり、耐熱性は優れるものであったが、厚み及び厚み保持率が不足するものであった。
【産業上の利用可能性】
【００３９】
本発明によれば、難燃性および遮熱性に優れる三層構造織編物および繊維製品が提供され、その工業的価値は極めて大である。
【符号の説明】
【００４０】
１：地組織部
２：連結部
３：地組織部
【図１】
2018096007.tif 000003